(57)【特許請求の範囲】
【請求項１】
導電性フイルムの製造方法であって、
前記導電性フイルムの基材となる、透光性を有する支持体を用意する用意段階と、
前記導電性フイルムが予め定められた形状に変形される場合に前記支持体の延伸面が延伸する延伸量を取得する変形情報取得段階と、
前記変形情報取得段階において取得された延伸量に基づいて、前記導電性フイルムが予め定められた形状に変形される場合に前記延伸面がより延伸する領域に、より密に配線された金属配線を形成する配線形成段階と
を備え、
前記用意段階は、前記延伸面がより延伸する領域により濃く着色された前記支持体を用意する
製造方法。
【請求項２】
前記支持体は、予め定められた曲面形状に変形される前記導電性フイルムの基材となる支持体であり、
前記変形情報取得段階は、前記導電性フイルムが前記予め定められた曲面形状に変形される場合に前記延伸面が延伸する延伸量を取得し、
前記配線形成段階は、前記導電性フイルムが前記予め定められた曲面形状に変形される場合に前記延伸面がより延伸する領域に、より密に配線された前記金属配線を形成する
請求項１に記載の製造方法。
【請求項３】
前記変形情報取得段階は、前記予め定められた曲面形状の曲率を示す情報を取得し、
前記配線形成段階は、前記延伸面において前記曲率がより大きい領域に、より密に配線された前記金属配線を形成する
請求項２に記載の製造方法。
【請求項４】
前記配線形成段階は、前記延伸面がより延伸する領域に、より大きい幅を持つ複数の前記金属配線を形成する
請求項１から３のいずれか一項に記載の製造方法。
【請求項５】
前記配線形成段階は、前記延伸面がより延伸する領域に、延伸方向に直交する方向の幅がより大きい複数の前記金属配線を形成する
請求項４に記載の製造方法。
【請求項６】
前記配線形成段階は、前記延伸面がより延伸する領域に、複数の前記金属配線をより高い数密度で形成する
請求項１から５のいずれか一項に記載の製造方法。
【請求項７】
前記配線形成段階は、前記延伸面がより延伸する領域に、複数の前記金属配線を延伸方向により高い数密度で形成する
請求項６に記載の製造方法。
【請求項８】
導電性フイルムの製造方法であって、
前記導電性フイルムの基材となる支持体を用意する用意段階と、
前記導電性フイルムが予め定められた形状に変形される場合に前記支持体の延伸面が延伸する延伸量を取得する変形情報取得段階と、
前記変形情報取得段階において取得された延伸量に基づいて、前記導電性フイルムを変形する場合に前記支持体が延伸しない第１領域に位置する金属配線と、前記第１領域に位置する金属配線と電気的に接続され前記導電性フイルムを変形する場合に前記支持体が延伸する第２領域に位置する金属配線とを形成する配線形成段階と
を備え、
前記配線形成段階は、前記導電性フイルムの変形前において前記第１領域の電気抵抗より前記第２領域の電気抵抗が小さくなるよう、前記変形情報取得段階において取得された延伸量に基づいて、前記第１領域に形成する前記金属配線の数密度よりも高い数密度で前記第２領域に前記金属配線を形成する
製造方法。
【請求項９】
前記配線形成段階は、前記延伸面がより延伸する領域に、より大きい幅を持ち、かつ、より高い数密度の前記金属配線を形成する
請求項８に記載の製造方法。
【請求項１０】
前記配線形成段階は、前記延伸面がより延伸する領域に、より大きい幅を持つ前記金属配線を前記支持体が延伸する延伸方向に沿う方向に形成するとともに、前記延伸方向に直交する方向に沿う前記金属配線をより高い数密度で形成する
請求項８に記載の製造方法。
【請求項１１】
前記用意段階は、透光性を有する前記支持体を用意する
請求項８から１０のいずれか一項に記載の製造方法。
【請求項１２】
前記用意段階は、着色された前記支持体を用意する
請求項１１に記載の製造方法。
【請求項１３】
前記用意段階は、前記延伸面がより延伸する領域により濃く着色された前記支持体を用意する
請求項１２に記載の製造方法。
【請求項１４】
前記用意段階は、前記延伸面がより延伸する領域に着色材をより濃く印刷する段階
を有する請求項１から７および１３のいずれか一項に記載の製造方法。
【請求項１５】
前記配線形成段階は、
銀塩感光材を含有する銀塩感光層を前記支持体の表面に形成する段階と、
前記銀塩感光層の前記金属配線となる領域を選択的に露光する段階と、
露光後の前記銀塩感光層を現像処理することにより、前記金属配線としての銀配線を形成する段階と
を有する請求項１から１４のいずれか一項に記載の製造方法。
【請求項１６】
前記金属配線が配線された前記導電性フイルムを、前記予め定められた形状に変形する段階
をさらに備える請求項１から１５のいずれか一項に記載の製造方法。
【請求項１７】
複数の金属配線を含む金属電極および前記複数の金属配線の間の透光部を有し、予め定められた形状に変形された導電性フイルムと、
前記導電性フイルムの前記金属電極が形成された面に対向して背面電極が形成された背面基板と、
前記背面電極と前記導電性フイルムとの間に設けられ、前記複数の金属配線と前記背面電極との間に電圧が印加されることにより発光する発光層と
を備え、
前記導電性フイルムは、
前記予め定められた形状に変形される場合により延伸する延伸面上の領域により密に配線されて前記変形により延伸した前記複数の金属配線と、前記延伸面がより延伸する領域により濃く着色されて前記変形により延伸した着色層とを有する
発光デバイス。
【請求項１８】
前記複数の金属配線は、曲面変形によってより大きな曲率に変形される前記延伸面上の領域に、より密に配線される
請求項１７に記載の発光デバイス。
【請求項１９】
前記延伸面がより延伸する領域に、より大きい幅を持つ前記複数の金属配線が配線される
請求項１７または１８に記載の発光デバイス。
【請求項２０】
前記複数の金属配線は、前記延伸面がより延伸する領域に、より高い密度で配線される
請求項１７から１９のいずれか一項に記載の発光デバイス。
【請求項２１】
複数の金属配線を含む金属電極および前記複数の金属配線の間の透光部を有し、予め定められた形状に変形された導電性フイルムと、
前記導電性フイルムの前記金属電極が形成された面に対向して背面電極が形成された背面基板と、
前記背面電極と前記導電性フイルムとの間に設けられ、前記複数の金属配線と前記背面電極との間に電圧が印加されることにより発光する発光層と
を備え、
前記複数の金属配線は、
前記予め定められた形状に変形される場合に延伸しない第１領域に配線された複数の金属配線と、
前記第１領域に位置する前記複数の金属配線と電気的に接続され、前記導電性フイルムが前記予め定められた形状に変形される場合に延伸する第２領域に配線された複数の金属配線と
を含み、
前記第２領域に配線された前記複数の金属配線は、前記導電性フイルムの変形前において前記第１領域の電気抵抗より前記第２領域の電気抵抗が小さくなるよう前記第１領域に配線される前記複数の金属配線より高い数密度で配線されて前記変形により延伸されている
発光デバイス。
【請求項２２】
前記導電性フイルムは、前記予め定められた形状に変形される場合により延伸する領域により濃く着色されて前記変形により延伸した着色層を有する
請求項２１に記載の発光デバイス。
【請求項２３】
前記導電性フイルムは、透光性を有する支持体
をさらに有し、
前記複数の金属配線は、前記支持体の表面に形成された銀塩感光材を含有する銀塩感光層を露光し現像処理することにより形成された銀配線である
請求項１７から２２のいずれか一項に記載の発光デバイス。
【請求項２４】
前記発光層は、エレクトロルミネッセンス素子を含む
請求項１７から２３のいずれか一項に記載の発光デバイス。
【請求項２５】
前記エレクトロルミネッセンス素子は、有機エレクトロルミネッセンス素子である
請求項２４に記載の発光デバイス。
【発明の詳細な説明】
【技術分野】
【０００１】
本発明は、導電性フイルムの製造方法および発光デバイスに関する。
【背景技術】
【０００２】
導電性インキをスクリーン印刷で回路パターンを印刷する技術が知られている（例えば、引用文献１参照。）。また、基材に形成する導電層パターンのラインピッチを、基材上の特定領域と周辺領域とで異ならせる技術が知られている（例えば、特許文献２参照）。
特許文献１  特開２０１０−０４３２２８号公報
特許文献２  特開２００９−１５８６７８号公報
【発明の概要】
【発明が解決しようとする課題】
【０００３】
回路パターン等の導電パターンが形成された基板を変形すると、変形部分の導電性が変化してしまう場合がある。例えば、変形することで抵抗値が均一でなくなると、通電時に局所的な発熱が生じる場合がある。また、導電パターンが発光デバイス用の電極である場合、抵抗値が均一でなくなると、発光ムラが生じてしまう場合がある。
【課題を解決するための手段】
【０００４】
上記課題を解決するために、本発明の第１の態様においては、導電性フイルムの製造方法であって、導電性フイルムの基材となる支持体を用意する用意段階と、導電性フイルムが予め定められた形状に変形される場合に支持体の延伸面が延伸する延伸量を取得する変形情報取得段階と、変形情報取得段階において取得された延伸量に基づいて、導電性フイルムが予め定められた形状に変形される場合に延伸面がより延伸する領域に、より密に配線された金属配線を形成する配線形成段階とを備える。
【０００５】
用意段階は、曲面変形される導電性フイルムの基材となる支持体を用意し、変形情報取得段階は、導電性フイルムが予め定められた曲面形状に変形される場合に延伸面が延伸する延伸量を取得し、配線形成段階は、導電性フイルムが予め定められた曲面形状に変形される場合に延伸面がより延伸する領域に、より密に配線された金属配線を形成してよい。
【０００６】
変形情報取得段階は、予め定められた曲面形状の曲率を示す情報を取得し、配線形成段階は、延伸面において曲率がより大きい領域に、より密に配線された金属配線を形成してよい。
【０００７】
配線形成段階は、延伸面がより延伸する領域に、より大きい幅を持つ複数の金属配線を形成してよい。延伸面がより延伸する領域に、延伸方向に直交する方向の幅がより大きい複数の金属配線を形成してよい。
【０００８】
配線形成段階は、延伸面がより延伸する領域に、複数の金属配線をより高い数密度で形成してよい。配線形成段階は、延伸面がより延伸する領域に、複数の金属配線を延伸方向により高い数密度で形成してよい。
【０００９】
配線形成段階は、銀塩感光材を含有する銀塩感光層を支持体の表面に形成する段階と、銀塩感光層の金属配線となる領域を選択的に露光する段階と、露光後の銀塩感光層を現像処理することにより、金属配線としての銀配線を形成する段階とを有してよい。
【００１０】
用意段階は、透光性を有する支持体を用意してよい。用意段階は、着色された支持体を用意してよい。用意段階は、延伸面がより延伸する領域により濃く着色された支持体を用意してよい。用意段階は、延伸面がより延伸する領域に着色材をより濃く印刷する段階を有してよい。
【００１１】
金属配線が配線された導電性フイルムを、予め定められた形状に変形する段階をさらに備えてよい。
【００１２】
本発明の第２の態様においては、発光デバイスであって、複数の金属配線を含む金属電極および複数の金属配線の間の透光部を有し、予め定められた形状に変形された導電性フイルムと、導電性フイルムの金属電極が形成された面に対向して背面電極が形成された背面基板と、背面電極と導電性フイルムとの間に設けられ、複数の金属配線と背面電極との間に電圧が印加されることにより発光する発光層とを備え、導電性フイルムは、予め定められた形状に変形される場合により延伸する延伸面上の領域により密に配線されて変形により延伸した複数の金属配線を有する。
【００１３】
複数の金属配線は、曲面変形によってより大きな曲率に変形される延伸面上の領域に、より密に配線されてよい。複数の金属配線は、延伸面がより延伸する領域に、より大きい幅の金属配線が配線されてよい。複数の金属配線は、延伸面がより延伸する領域に、より高い密度で配線される。
【００１４】
導電性フイルムは、透光性を有する支持体をさらに有し、複数の金属配線は、支持体の表面に形成された銀塩感光材を含有する銀塩感光層を露光し現像処理することにより形成された銀配線であってよい。
【００１５】
導電性フイルムは、延伸面がより延伸する領域により濃く着色されて変形により延伸した着色層を有してよい。発光層は、エレクトロルミネッセンス素子を含んでよい。エレクトロルミネッセンス素子は、有機エレクトロルミネッセンス素子であってよい。
【００１６】
なお、上記の発明の概要は、本発明の必要な特徴の全てを列挙したものではない。また、これらの特徴群のサブコンビネーションもまた、発明となりうる。
【図面の簡単な説明】
【００１７】
【図１】一実施形態に係る導電性フイルムの一例を模式的に示す図である。
【図２】導電性フイルム１０に形成された金属配線の一例を模式的に示す図である。
【図３】導電性フイルム１２の一例を模式的に示す図である。
【図４】導電性フイルム１０に形成された金属配線の他の一例を模式的に示す図である。
【図５】導電性フイルム１２の一例を模式的に示す図である。
【図６】支持体１００の色濃度分布の一例を示す図である。
【図７】支持体１００上に金属配線を形成する方法の一例を示す図である。
【図８】導電性フイルム１２の製造工程の一例を示す図である。
【図９】導電性フイルム１０によって製造された照明装置１の構成を模式的に示す図である。
【発明を実施するための形態】
【００１８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１９】
図１は、一実施形態に係る導電性フイルムの一例を模式的に示す。本実施形態において、複数の金属配線によって導電性が与えられた導電性フイルムが提示される。
【００２０】
導電性フイルム１０は、支持体１００、導電部１１０、および、導電部１２０を備える。導電性フイルム１０は、支持体１００に、導電部１１０および導電部１２０を形成することによって、製造される。例えば、支持体１００の少なくとも一方の面上に、導電部１１０および導電部１２０を形成することによって、導電性フイルム１０が製造される。
【００２１】
支持体１００は、導電性フイルム１０の基材となる。支持体１００は、変形可能な材料で形成されている。例えば、支持体１００は、曲面に変形可能なフレキシブルな基材とする。
【００２２】
導電性フイルム１０が製造された後、導電性フイルム１０を予め定められた形状に変形することによって、支持体１０２、導電部１１２、および、導電部１２２を備える導電性フイルム１２が製造される。支持体１０２は、導電性フイルム１０を変形することによって、支持体１００が変形したものに対応する。
【００２３】
ここで、導電部１１０は、支持体１００上の領域のうち、導電性フイルム１０を変形した場合に支持体１００が変形する領域上に形成されている。一方、導電部１２０は、支持体１００上の領域のうち、導電性フイルム１０を変形した場合に支持体１００が変形しない領域上に形成される。例えば、導電部１１０および導電部１２０は、支持体１００上に複数の金属配線がメッシュ状に配設されて形成される。
【００２４】
したがって、導電部１１２は、導電性フイルム１０を変形することによって導電部１１０が変形したものに対応する。例えば、変形によって支持体１００が延伸する面に導電部１１０が形成されている場合、導電部１１０は、当該変形によって支持体１００とともに延伸する。したがって、導電部１１２は、導電部１１０が支持体１００の延伸方向に延びたものに対応する。したがって、導電部１１２には、支持体１００の延伸方向には線幅が広がりつつ、導電部１１０よりも低ピッチで配設された金属配線が含まれる。
【００２５】
一方、導電部１２０は、導電性フイルム１０を変形しても支持体１００の変形が生じない面に形成されている。このため、導電部１１２を形成する金属配線の線幅およびピッチは、導電部１２０と実質的に略同等しい。
【００２６】
図示されるように、導電部１１０は、導電部１１２よりも金属配線をより密に配設することによって形成される。金属配線の密度を、線幅方向の単位長さあたりに金属配線が占める長さで定義すれば、金属配線を太くすることで金属配線は高密度で配設されることとなる。このため、より太い金属配線を配設することは、金属配線をより密に配設することとみなすことができる。したがって、金属配線をより密に配置するとは、金属配線をより高い数密度で配置すること、および、より太い金属配線を配置すること、の少なくとも一方の概念を含む。
【００２７】
仮に、導電性フイルム１０とは異なり、変形する部分の導電部の金属配線を均一な密度で配設して導電性フイルムを製造した場合を考える。この場合、導電性フイルムの変形前後で、電気特性が変化する。例えば、変形される領域に形成された金属配線の単体の電気抵抗は、変形前よりも増加する。このため、変形しない領域よりも導電部の電気抵抗が高くなってしまう。つまり、導電性フイルムの変形後の電気抵抗が、面内で不均一になってしまう。このため、例えば、変形した導電性フイルムをヒータの発熱体として使用した場合には、発熱ムラが大きくなってしまう。また、後述するように発光デバイスの電極基板として使用した場合には、発光ムラが大きくなってしまう。また、変形した導電性フイルムを電磁シールドとして使用した場合に、電磁遮蔽効果が得られない領域が生じてしまう可能性がある。
【００２８】
これに対し、導電性フイルム１０のように、導電部１１０の金属配線を予めより密に配設することで、導電部１１２の電気抵抗が導電部１２２よりも著しく増加することを未然に防ぐことができる。つまり、導電性フイルム１２の電気抵抗を、面内で比較的に均一にすることができる。このため、導電性フイルム１２の導電部をヒータの発熱体として使用した場合には、発熱ムラを抑制することができる。また、後述するように発光デバイスの電極基板として導電性フイルム１２を使用した場合には、発光ムラを抑制することができる。また、導電性フイルムを電磁シールドとして導電性フイルム１２を使用した場合に、全体にわたって均一な電磁遮蔽効果を得ることができる。
【００２９】
また、より太い金属配線で導電部１１０を形成することで、変形後に配線が著しく細くなってしまうことを未然に防ぐことができる。このため、変形時に断線する危険性を著しく低減することができる。例えば、導電性フイルム１２をヒータの発熱体として使用する場合だと、上述したように電気抵抗が比較的に均一となることに加えて、金属配線も著しく細くはならないので、導電性フイルム１２の実使用中に、局所的に発熱が生じて金属配線が断線してしまう可能性を著しく低減することができる。
【００３０】
図２は、導電性フイルム１０に形成された金属配線の一例を模式的に示す。ここでは、導電性フイルム１０の金属配線を分かり易く示すことを目的として、図１で模式的に示した導電性フイルム１０よりも金属配線が低密度で配設された状態が図示されている。また、発明を分かり易く説明することを目的として、本実施形態の説明で用いられる図にわたって、導電性フイルムの変形後の形状、金属配線の配設例などが、強調して示されていることに注意すべきである。
【００３１】
導電性フイルム１０の一面上には、複数の金属配線２００ａ〜ｊおよび複数の金属配線２１０ａ〜ｄが形成されている。導電性フイルム１２が製造される場合に導電性フイルム１０が変形される領域が、領域２５０として示されている。複数の金属配線２００および複数の金属配線２１０は、領域２５０上では線幅がより太く形成される。このように、支持体１００上には、支持体１００の延伸面がより延伸する領域２５０に、より大きい幅を持つ複数の金属配線２００および金属配線２１０が形成される。一例として、金属配線２００および金属配線２１０は、領域２５０で同じ線幅で形成されてよいが、異なる線幅で形成されてよいことは言うまでもない。
【００３２】
また、金属配線２００および金属配線２１０は、領域２５０以外の領域では、領域２５０の近傍領域を除いて、同じ線幅で形成されてよい。金属配線２００および金属配線２１０は、領域２５０以外の全領域において、同じ線幅で形成されてよい。
【００３３】
図３は、導電性フイルム１２の一例を模式的に示す。本図には、導電性フイルム１２の一断面として、図２のＡ−Ａ断面に対応する断面が示されている。導電性フイルム１２には、金属配線２００ａ〜ｊにそれぞれ対応する金属配線２０２ａ〜ｊが形成されている。
【００３４】
金属配線２００ａ〜ｃおよび金属配線２００ｈ〜ｊは、支持体１００上の領域２５０以外の領域に形成されるので、導電性フイルム１０を変形した場合に実質的に延伸することはない。したがって、金属配線２００ａ〜ｃおよび金属配線２００ｈ〜ｊは、導電性フイルム１２において金属配線２０２ａ〜ｃおよび金属配線２０２ｈ〜ｊとなり、線幅は変形前後で実質的に変化しない。
【００３５】
一方、金属配線２００ｄ〜ｇは、支持体１００上の領域２５０に形成され、導電性フイルム１０を変形した場合に実質的に延伸する。したがって、金属配線２００ｄ〜ｇは、導電性フイルム１２において金属配線２０２ｄ〜ｇとなり、線幅は変形により実質的に増大する。
【００３６】
金属配線２０２ｄ〜ｇは、金属配線２００ｄ〜ｇが延伸したものであるから、電気抵抗は変形によって増加する。しかし、既に説明したように、変形前の導電性フイルム１０では、金属配線２００ｄ〜ｇは、金属配線２００ａ〜ｃおよび金属配線２００ｈ〜ｊよりも太い線幅で形成される。つまり、金属配線２００ｄ〜ｇは、金属配線２００ａ〜ｃおよび金属配線２００ｈ〜ｊよりも電気抵抗が小さくなるよう予め形成される。したがって、導電性フイルム１０の変形は、導電性フイルム１２上の金属配線２０２の電気抵抗を均一化する方向に作用する。
【００３７】
なお、領域２５０における金属配線２１０ａ〜ｄの電気抵抗についても同様である。すなわち、導電性フイルム１０を変形した場合、金属配線２１０ａ〜ｄは、領域２５０では実質的に延伸するが、領域２５０以外の領域では実質的には延伸しない。したがって、金属配線２１０ａ〜ｄの電気抵抗は、領域２５０では変形によって実質的に増大するが、領域２５０以外の領域では変形によって実質的に変化しない。
【００３８】
しかし、変形前の導電性フイルム１０の金属配線２１０ａ〜ｄは、領域２５０では領域２５０以外の領域よりも太い線幅で形成されている。つまり、領域２５０における金属配線２１０ａ〜ｄは、領域２５０以外の領域における金属配線２１０ａ〜ｄよりも電気抵抗が小さくなるよう予め形成される。したがって、導電性フイルム１０の変形は、導電性フイルム１２上のＡ−Ａ方向に沿う金属配線２１０の電気抵抗を均一化する方向に作用する。
【００３９】
このため、変形前に比べると、導電性フイルム１２における導電部の電気抵抗は、導電性フイルム１０の変形によって均一化される。金属配線２００および金属配線２１０を形成する金属線材が延伸することによる電気抵抗の増加率、および、導電性フイルム１０の変形による領域２５０の延伸量に基づき、領域２５０に形成する金属配線２００および金属配線２００ｄ〜ｇの線幅を設定しておくことで、導電性フイルム１２における導電部の電気抵抗を実質的に一様にすることもできる。
【００４０】
図４は、導電性フイルム１０に形成された金属配線の他の一例を模式的に示す。本例では、領域２５０での金属配線の数密度が、領域２５０以外での金属配線の数密度より高くなっている。一方で、領域２５０での金属配線の線幅は、領域２５０以外での金属配線の線幅と同一とする。導電性フイルム１０の一面上には、複数の金属配線２００ａ〜ｌが、支持体１００の延伸方向に直交する方向に沿って並んで形成されている。また、支持体１００の延伸方向に沿う方向には、領域２５０以外の領域では複数の金属配線２１０ａ〜ｄが、領域２５０では金属配線２２０ａ〜ｄが形成されている。
【００４１】
領域２５０上には、複数の金属配線２００ｄ〜ｉおよび複数の金属配線２２０が、領域２５０以外の領域よりも高い数密度で形成される。このように、支持体１００上には、支持体１００の延伸面がより延伸する領域２５０に、複数の金属配線２００および複数の金属配線２２０がより高い密度で形成される。一例として、領域２５０では、金属配線２００および金属配線２２０が同じ数密度で形成されてよいが、異なる数密度で形成されてよいことは言うまでもない。
【００４２】
また、領域２５０以外の領域では、金属配線２００および金属配線２１０は、同じ数密度で形成されてよい。金属配線２００および金属配線２１０は、領域２５０以外の全領域において、同じ数密度で形成されてよい。
【００４３】
図５は、導電性フイルム１２の一例を模式的に示す。本図には、導電性フイルム１２の一断面として、図４のＡ−Ａ断面に対応する断面が示されている。導電性フイルム１２には、金属配線２００ａ〜ｌに対応する金属配線２０２ａ〜ｌが形成されている。
【００４４】
金属配線２００ａ〜ｃおよび金属配線２００ｊ〜ｌは、支持体１００上の領域２５０以外の領域に形成されるので、導電性フイルム１０を変形した場合に実質的に延伸することはない。また、領域２５０以外の領域の支持体１００も実質的には延伸しない。したがって、金属配線２００ａ〜ｃおよび金属配線２００ｊ〜ｌは、導電性フイルム１２において金属配線２０２ａ〜ｃおよび金属配線２０２ｊ〜ｌとなり、金属配線の数密度は変形前後で実質的に変化しない。また、金属配線２００ａ〜ｃおよび金属配線２００ｊ〜ｌは、変形前後で線幅も実質的に変化しない。
【００４５】
一方、金属配線２００ｄ〜ｉは、支持体１００上の領域２５０に形成され、導電性フイルム１０を変形した場合に実質的に延伸する。したがって、金属配線２００ｄ〜ｉは、導電性フイルム１２において金属配線２０２ｄ〜ｉとなり、変形により配線ピッチが実質的に増大する。また、金属配線２００ｄ〜ｉは、導電性フイルム１２において金属配線２０２ｄ〜ｉとなり、線幅も変形により実質的に増大する。
【００４６】
金属配線２０２ｄ〜ｉは、金属配線２００ｄ〜ｉが延伸したものであるから、電気抵抗は変形によって増加する。しかし、既に説明したように、変形前の導電性フイルム１０では、金属配線２００ｄ〜ｉは、金属配線２００ａ〜ｃおよび金属配線２００ｊ〜ｌよりも高い数密度で形成される。つまり、金属配線２００ｄ〜ｉは、金属配線２００ａ〜ｃおよび金属配線２００ｈ〜ｊよりも全体としての電気抵抗が小さくなるよう予め形成される。例えば、金属配線２００ｄ〜ｉが形成された領域２５０内での単位長さ当たりの電気抵抗は、領域２５０以外の領域内の単位長さ当たりの電気抵抗よりも小さい。したがって、導電性フイルム１０の変形は、導電性フイルム１２上の金属配線２０２の電気抵抗を均一化する方向に作用する。
【００４７】
なお、領域２５０における金属配線２１０ａ〜ｄ、金属配線２２０ａ〜ｄの電気抵抗についても同様である。すなわち、導電性フイルム１０を変形した場合、領域２５０に形成された金属配線２２０ａ〜ｄは実質的に延伸するが、領域２５０以外の領域に形成された金属配線２１０ａ〜ｄは実質的には延伸しない。したがって、金属配線２２０ａ〜ｄの電気抵抗は変形によって実質的に増大するが、金属配線２１０ａ〜ｄは導電性フイルム１０の変形によって実質的に変化しない。
【００４８】
しかし、変形前の導電性フイルム１０の金属配線２２０ａ〜ｄは、金属配線２１０ａ〜ｄよりも高い数密度で形成される。つまり、金属配線２２０ａ〜ｄは、金属配線２１０ａ〜ｄよりも全体としての電気抵抗が小さくなるよう予め形成される。したがって、導電性フイルム１０の変形は、導電性フイルム１２上のＡ−Ａ方向に沿う方向の金属配線の電気抵抗を均一化する方向に作用する。
【００４９】
このため、変形前に比べると、導電性フイルム１２における導電部の電気抵抗は、導電性フイルム１０の変形によって均一化される。金属配線２００および金属配線２２０を形成する金属線材が延伸することによる電気抵抗の増加率、および、導電性フイルム１０の変形による領域２５０の延伸量に基づき、領域２５０に形成する金属配線２２０ａ〜ｄおよび金属配線２００ｄ〜ｊの数密度を設定しておくことで、導電性フイルム１２における導電部の電気抵抗を実質的に一様にすることもできる。
【００５０】
ここで、図２の例では、金属配線２００および金属配線２１０の線幅を、領域２５０以外の領域よりも領域２５０において太くするとした。他の例では、金属配線２００および金属配線２１０の一方の線幅を、領域２５０以外の領域よりも領域２５０において太くしてもよい。
【００５１】
また、図４の例では、領域２５０に形成する金属配線２２０および金属配線２００の数密度を、領域２５０以外の領域に形成する金属配線２００および金属配線２１０よりも高くした。他の例では、領域２５０に形成する金属配線２２０および金属配線２００の一方の数密度を、領域２５０以外の領域に形成する金属配線２００および金属配線２１０よりも高くしてもよい。
【００５２】
これらの態様の他にも、領域２５０に形成する金属配線の線幅および数密度を、領域２５０以外の領域よりも高くしてもよい。例えば、図２の例において、金属配線２００および金属配線２１０の少なくとも一方の線幅および数密度を、領域２５０以外の領域よりも領域２５０において高めることができる。
【００５３】
他にも、領域２５０において金属配線の線幅を太くするか数密度を高くするかを、金属配線が配設された方向、および、支持体１００の延伸方向に基づいて定めてもよい。例えば、図２で示した金属配線２１０のように、支持体１００の延伸方向に沿う方向に形成された金属配線については、領域２５０以外の領域より領域２５０において線幅を太くしてよい。一方、延伸方向に直交する方向に沿って形成された金属配線２００については、図４の金属配線２００ｄ〜ｉで示したように、金属配線の数密度を高めてよい。
【００５４】
このように、領域２５０では、延伸方向に直交する方向の幅がより大きい金属配線を形成することが好ましい。特に、金属配線がグリッド状に配線された場合、延び方向に平行方向に配設された金属配線は、延伸方向に直交する方向の線幅を太くしてよい。そして、延伸方向に直交する方向に配線された金属配線は、高い数密度で形成してよい。
【００５５】
例えば、導電性フイルム１２を、プラズマディスプレイ装置等の表示デバイスの電磁シールド、発光デバイス、車輌のヘッドライトのヒータなどに使用する場合、導電性フイルム１２は光透過性を有する必要がある。この場合、延伸方向に直交する方向に沿う金属配線の線幅を太くすると、変形することで線幅がさらに太くなり、光を透過しない金属配線が目立ってしまう場合がある。
【００５６】
そこで、延伸方向に沿って配設された金属配線は線幅を太くしつつ、他方に沿って配設された金属配線の数密度を高くすることで、金属配線が目立ってしまうことを未然に防ぐことができる場合がある。さらには、変形後に金属配線の線幅が全領域にわたって略一定となるよう、延伸方向に直交する方向に配線された金属配線の線幅を、領域２５０以外の領域の金属配線の線幅より小さくしてもよい。領域２５０よりにおいて変形によって断線しない程度の線幅が少なくとも確保されていることを条件として、導電性フイルム１２の光透過特性の点では効果的となる場合がある。
【００５７】
図６は、支持体１００の色濃度分布の一例を模式的に示す。本図には、導電部１１０および導電部１２０が形成される面上の色濃度分布の一例が示されている。支持体１００は、延伸面がより延伸する領域２５０に、より濃く着色されている。導電性フイルム１２を製造すべく導電性フイルム１０を変形することで領域２５０が延伸した場合、領域２５０の色濃度は低下する。一方、領域２５０以外の領域は、導電性フイルム１０を変形しても実質的には延伸しないので、色濃度は低下しない。
【００５８】
したがって、導電性フイルム１０の変形は、導電性フイルム１２上の色濃度が均一化する方向に作用する。そして、支持体１００の延伸量に応じた色濃度の低下率、および、導電性フイルム１０の変形による領域２５０の延伸量に基づき、領域２５０の色濃度を設定しておくことで、変形後の導電性フイルム１２における支持体１０２の色濃度を実質的に均一にすることもできる。
【００５９】
色濃度が均一化されることで、例えば導電性フイルム１２を発光デバイスの電極基板として使用した場合、色ムラを抑制することができる。また、車輌のヘッドライト等の透光性を有するヒータとして導電性フイルム１２を利用した場合、透過光量のムラを抑制することができる。
【００６０】
図７は、支持体１００上に金属配線を形成する方法の一例を示す。本製造方法によると、金属配線は、支持体１００の表面に形成された銀塩感光材を含有する銀塩感光層を露光し現像処理することで形成された銀材で形成される。本図および図８に関連して、金属配線２００を形成するとして、一実施形態に係る金属配線の形成方法を説明するが、金属配線２１０および金属配線２２０の形成方法も同様とする。
【００６１】
具体的には、ハロゲン化銀７１０をゼラチン７３０に混ぜてなる銀塩感光層７４０を支持体１００上に塗布する。ハロゲン化銀７１０としては、臭化銀粒子、塩臭化銀粒子、沃臭化銀粒子を例示することができる。なお、本図では、ハロゲン化銀７１０を含むことを粒々で表記してあるが、あくまでも製造方法の理解を助けるために誇張して示したものであって、大きさ、濃度、粒子位置等を示したものではない。
【００６２】
そして、支持体１００を平面状態に保持して、銀塩感光層７４０に対して、金属配線２００の配線パターンに対応する予め定められたパターンで露光する。例えば、銀塩感光層７４０に対して、金属配線２００が形成されるべき位置を露光する。より具体的には、銀塩感光層７４０に対して、金属配線２００の配線パターンに対応したマスクパターンを有するマスクを用いて露光してよい。ハロゲン化銀７１０は、光エネルギーを受けると感光して「潜像」と称される肉眼では観察できない微小な銀核を生成する。
【００６３】
そして、潜像を肉眼で観察できるパターン化された画像に増幅するために、現像処理を施す。具体的には、潜像が形成された銀塩感光層７４０を現像液にて現像処理する。現像液としてはアルカリ性溶液を用いることができるが、現像液として酸性溶液を用いてもよい。この現像処理とは、ハロゲン化銀粒子ないし現像液から供給された銀イオンが現像液中の現像主薬と呼ばれる還元剤により潜像銀核を触媒核として金属銀に還元されて、その結果として潜像銀核が増幅されてパターン化された現像銀７５０を形成する。
【００６４】
現像処理の後、銀塩感光層７４０中には光に感光できるハロゲン化銀７１０が残存するのでこれを除去する。具体的には、定着処理液により定着処理を施す。定着処理液としては、酸性溶液を用いることができるが、定着処理液としてアルカリ性溶液を用いることもできる。
【００６５】
定着処理を施すことで、露光された部位には金属銀部７６０が形成される。そして、定着処理を施すことで、露光されていない部位からハロゲン化銀７１０が実質的に除去されて、露光されていない部位にはゼラチン７３０が残存して、光透過性部７８０となる。すなわち、支持体１００上に金属銀部７６０と光透過性部７８０との組み合わせが形成されることになる。金属銀部７６０は、導電性フイルム１０における金属配線２００となる。
【００６６】
ハロゲン化銀７１０として臭化銀を用い、チオ硫酸塩で定着処理した場合の定着処理の反応式は、ＡｇＢｒ（固体）＋２個のＳ2Ｏ3イオン  →  Ａｇ（Ｓ2Ｏ3）2（易水溶性錯体）で表される。
【００６７】
すなわち、２個のチオ硫酸イオンＳ2Ｏ3と、ＡｇＢｒからのゼラチン７３０中の銀イオンが、チオ硫酸銀錯体を生成する。チオ硫酸銀錯体は水溶性が比較的に高いのでゼラチン７３０中から溶出されることになる。その結果、現像銀７５０が金属銀部７６０として定着されて残ることになる。
【００６８】
従って、現像工程は、潜像に対し還元剤を反応させて現像銀７５０を析出させる工程であり、定着工程は、現像銀７５０にならなかったハロゲン化銀７１０を水に溶出させる工程とみなすことができる。詳細は、Ｔ．Ｈ．Ｊａｍｅｓ，Ｔｈｅ  Ｔｈｅｏｒｙ  ｏｆ  ｔｈｅ  Ｐｈｏｔｏｇｒａｐｈｉｃ  Ｐｒｏｃｅｓｓ，４ｔｈ  ｅｄ．，Ｍａｃｍｉｌｌｉａｎ  Ｐｕｂｌｉｓｈｉｎｇ  Ｃｏ．，Ｉｎｃ，ＮＹ，Ｃｈａｐｔｅｒ１５，ｐｐ．４３８−４４２．１９７７を参照されたい。
【００６９】
なお、現像処理は多くの場合にアルカリ性溶液で行われることから、現像処理工程から定着処理工程に入る場合に、現像処理にて付着したアルカリ溶液が、多くの場合で酸性溶液である定着処理溶液に持ち込まれるので、定着処理液の活性が変わるといった問題がある。また、現像処理槽を出た後、膜に残留した現像液により意図しない現像反応が更に進行する懸念もある。そこで、現像処理後で、定着処理工程に入る前に、酢酸溶液等の停止液で銀塩感光層７４０を中和もしくは酸性化することが好ましい。
【００７０】
また、めっき処理を施して、金属銀部７６０に導電性金属を担持させてもよい。この場合、金属配線２００は、支持体１００上に金属銀部７６０と、当該金属銀部７６０に担持された導電性金属にて形成される。めっき処理としては、無電解めっき、電気めっき、または、無電解めっきおよび電気めっきの組み合わせを例示することができる。
【００７１】
本図に関連して、ハロゲン化銀写真感光材料を用いた金属配線２００の形成方法を説明したが、金属配線２００を形成する他の方法としては、支持体１００上に形成された銅箔上のフォトレジスト膜を露光、現像処理してレジストパターンを形成して、レジストパターンから露出する銅箔をエッチングすることによって、金属配線２００の配線パターンを形成してもよい。他にも、金属配線２００上に金属微粒子を含むペーストを印刷して、ペーストに金属めっきを行うことによって、金属配線２００の配線パターンを形成してもよい。他にも、支持体１００に、金属配線２００の配線パターンをスクリーン印刷版又はグラビア印刷版によって印刷形成してもよい。
【００７２】
なお、支持体１００が透光性フイルムである場合、導電性フイルム１０は光透過性部７８０が形成された部分で透光性を持つことができる。したがって、導電性フイルム１０は、透明導電フイルムとして機能することができる。
【００７３】
図８は、導電性フイルム１２の製造工程の一例を示す。Ｓ８０２において、支持体１００を用意する。透光性を有する導電性フイルム１０を製造する場合、透光性を有する支持体１００が用意される。
【００７４】
Ｓ８０４において、支持体１００が延伸する延伸量を取得する。後の工程で、予め定められた形状へと導電性フイルム１０が変形されるが、ここでは導電性フイルム１０が変形される場合に支持体１００の延伸面が延伸する延伸量が取得される。例えば、導電性フイルム１２の形状を示す形状データを取得して、取得した形状データに基づき延伸量を算出または抽出することで、延伸量を取得することができる。導電性フイルム１０の領域毎に延伸量が異なる場合、導電性フイルム１０の領域毎の延伸量が取得されてよい。一例として、導電性フイルム１０が予め定められた曲面形状に変形される場合、延伸量としては、曲面形状の曲率を示す情報を例示することができる。
【００７５】
Ｓ８０６において、導電性フイルム１０の変形によって延伸する領域２５０に対して、着色材を濃く印刷する。本工程は、支持体１００が着色される必要がない場合、または、Ｓ８０２において領域２５０が濃く着色された支持体１００が用意されている場合には、省略することができる。
【００７６】
本工程により、領域２５０がより濃く着色された支持体１００が用意される。具体的には、延伸面がより延伸する領域２５０に着色材がより濃く印刷された支持体１００が用意される。ここでいう着色とは、特定の波長帯域を選択的に透過する光透過特性を支持体１００に与えること、および、透過光を減衰する光透過特性を支持体１００に与えることを含む概念とする。また、印刷は、支持体１００を着色する方法の一例であって、蒸着等の他の方法で着色されてよい。
【００７７】
Ｓ８０８において、支持体１００上に金属配線を形成する配線形成装置に、支持体１００を設置する。配線形成装置は、図７で説明した方法で金属配線２００を支持体１００上に形成する。配線形成装置には、Ｓ８０４で取得した延伸量が入力される。
【００７８】
Ｓ８１０において、配線形成装置によって、支持体１００上の延伸する領域２５０に金属配線２００を密に形成する。本工程では、図７で説明した工程に沿って、金属配線２００を支持体１００上に形成する。すなわち、銀塩感光材を含有する銀塩感光層７４０を支持体１００の表面に形成して、銀塩感光層７４０の金属配線２００となる領域を選択的に露光する。このとき、Ｓ８０４で取得された延伸量に基づき、領域２５０でより密な金属配線２００が形成されるよう、露光パターンが制御される。そして、露光後の銀塩感光層７４０を現像処理することにより、金属配線２００としての銀配線が形成される。
【００７９】
本工程により、Ｓ８０４で取得された延伸量に基づき、導電性フイルム１０が予め定められた形状に変形される場合に延伸面がより延伸する領域２５０に、より密に配線された金属配線２００が形成される。具体的には、導電性フイルム１０が予め定められた曲面形状に変形される場合、曲面形状への変形で延伸面がより延伸する領域２５０に、より密に配線された金属配線２１０が形成される。例えば、延伸面において曲率がより大きい領域２５０に、より密に配線された金属配線２１０が形成される。
【００８０】
より具体的には、図２に関連して説明したように、延伸面がより延伸する領域２５０に、より大きい幅を持つ複数の金属配線２００が形成されてよい。また、図４に関連して説明したように、延伸面がより延伸する領域２５０に、複数の金属配線２１０がより高い密度で形成されてよい。図５に関連して説明したように、延伸面がより延伸する領域２５０では、複数の金属配線２１０が延伸方向により高い数密度で形成されてもよい。
【００８１】
Ｓ８２０において、導電性フイルム１０を変形して、導電性フイルム１２が製造される。具体的には、金属配線２１０が配線された導電性フイルム１０を、予め定められた形状に変形することで、導電性フイルム１２が製造される。これにより、導電性フイルム１２は、予め定められた形状に変形される場合に導電性フイルム１０がより延伸する延伸面上の領域２５０により密に配線されて、当該予め定められた形状への変形により延伸した、複数の金属配線を有する。また、着色された支持体１００が用いられた場合、導電性フイルム１２は、延伸面がより延伸する領域２５０により濃く着色されて、当該予め定められた形状への変形により延伸した、着色層を有する。
【００８２】
また、導電性フイルム１０を変形する加工方法とは、曲げ加工、延ばし加工、インライン成形などを例示することができる。変形可能なフレキシブルな導電性フイルム１０として提供する場合は、本工程を省略することもできる。
【００８３】
図９は、導電性フイルム１０によって製造された照明装置１の構成を模式的に示す。照明装置１は、発光デバイス９００および電源９１２を有する。本実施形態において発光デバイス９００は、有機エレクトロルミネッセンス装置であり、電源９１２は直流電源とする。
【００８４】
発光デバイス９００は、支持体１００、複数の金属配線９１０、有機ＥＬ素子層９３０、および、背面電極基板９５０を備える。背面電極基板９５０は、背面電極９４０および背面基板９４２を有する。
【００８５】
発光デバイス９００が有する金属配線９１０は、導電部１１０および導電部１２０を形成する金属配線とする。すなわち、金属配線９１０は、金属配線２００および金属配線２１０または金属配線２２０に対応する。金属配線９１０は、図７に関連して説明した方法によって支持体１００上に形成された銀配線であってよい。この場合、金属配線９１０間の透光領域９２０は、図７で説明した光透過性部７８０に対応する。
【００８６】
支持体１００は、発光デバイス９００の射光側に設けられる。ここでの支持体１００は、透光性の基材であるとする。支持体１００は、絶縁性材料により形成されてよい。支持体１００としては、プラスチックフイルム、プラスチック板、ガラス板等を例示することができる。
【００８７】
金属配線９１０は、支持体１００における有機ＥＬ素子層９３０側の面に複数形成される。金属配線９１０は、光を実質的に透過しない。複数の金属配線９１０の配線間の領域は、光透過性を有する透光領域９２０となる。
【００８８】
そして、複数の金属配線９１０は、背面電極９４０との間で有機ＥＬ素子層９３０へ電圧を印加する金属電極部として機能することができる。発光デバイス９００では、複数の金属配線９１０が陰極として機能することができ、背面電極９４０が陽極として機能することができる。
【００８９】
電源９１２は、背面電極９４０と複数の金属配線９１０との間に電圧を印加する。つまり、電源９１２は、背面電極９４０と複数の金属配線９１０との間に設けられた発光層に印加される電圧を供給する。電源９１２は、背面電極９４０を通じて有機ＥＬ素子層９３０に正孔を運ぶ。また、電源９１２は、複数の金属配線９１０を通じて有機ＥＬ素子層９３０に電子を運ぶ。
【００９０】
有機ＥＬ素子層９３０は、一例として、背面電極９４０側から、正孔注入層、正孔輸送層、発光層、電子輸送層、および、電子注入層が積層されて形成される。なお、有機ＥＬ素子層９３０は、正孔輸送層および電子輸送層を有さずともよい。すなわち、有機ＥＬ素子層９３０は、背面電極９４０側から、正孔注入層、発光層、電子注入層、および、電子輸送層が積層されて形成されてよい。
【００９１】
発光層は、エレクトロルミネッセンス素子の一例としての有機エレクトロルミネッセンス分子を含む。複数の金属配線９１０から形成される金属電極部と、背面電極９４０との間に電圧を印可すると、それぞれの電極から正孔と電子が注入層および輸送層に運ばれ、発光層内で結合する。この再結合によって生じるエネルギーにより発光層内の有機エレクトロルミネッセンス分子が励起される。励起された有機エレクトロルミネッセンス分子が励起状態から基底状態に戻ることで、発光層から光が放出される。
【００９２】
このように、背面電極基板９５０は、複数の金属配線９１０により形成される金属電極部に対向して設けられ、金属配線９１０との間で発光層へ電圧を印加する。一例として、背面電極基板９５０が有する背面電極９４０が、金属配線９１０との間で、発光層を含む有機ＥＬ素子層９３０へ電圧を印加する。そして、発光層は、当該電圧が印加されることにより発光する。
【００９３】
背面電極９４０は、背面基板９４２上に形成される。背面基板９４２は、絶縁性基板であってよい。背面電極９４０は、光透過性を有さずともよいが、光透過性を有していてもよい。背面電極９４０は、有機ＥＬ素子層９３０が設けられた面にわたって形成される。
【００９４】
背面電極９４０は、金属で形成され、発光層が発光する光を反射する。背面電極９４０は、発光層が発光し背面電極９４０に向かう光を、背面電極９４０で一度以上反射する。背面電極９４０で反射した光または背面電極９４０と金属配線９１０との間で多重反射した光の少なくとも一部は、支持体１００上の複数の金属配線９１０が形成されていない透光領域９２０を通じて外部に出射される。
【００９５】
なお、ここでは照明装置１が備える発光デバイス９００が、導電性フイルム１０を有するとした。発光デバイス９００が製造された後に上記の変形をすることで、変形した導電性フイルム１２を有する発光デバイス、および、当該発光デバイスを備える照明装置１を製造することもできる。
【００９６】
なお、図７に関連して説明した製造方法で製造された金属配線は、表示デバイスで多く利用されるＩＴＯ膜と比較して、表面抵抗を低くすることができる。このため、導電性フイルム１０で大サイズの発光デバイスを形成しても、輝度の低下を防ぐことができる。また、照明装置１を比較的に低電圧で動作することができ、低消費電力化を実現することができる。
【００９７】
支持体１００は、発光層で生じる光の波長に対して透光性を有していれば特に制限されないが、高透光性を有することが望ましい。支持体１００としては、光透過性のプラスチックフイルムを用いることができる。
【００９８】
当該プラスチックフイルムの原料としては、例えば、ポリエチレンテレフタレート（ＰＥＴ）、及びポリエチレンナフタレート等のポリエステル類；ポリエチレン（ＰＥ）、ポリプロピレン（ＰＰ）、ポリスチレン、ＥＶＡ等のポリオレフィン類；ポリ塩化ビニル、ポリ塩化ビニリデン等のビニル系樹脂；その他、ポリエーテルエーテルケトン（ＰＥＥＫ）、ポリサルホン（ＰＳＦ）、ポリエーテルサルホン（ＰＥＳ）、ポリカーボネート（ＰＣ）、ポリアミド、ポリイミド、アクリル樹脂、トリアセチルセルロース（ＴＡＣ）等を用いることができる。透明性、耐熱性、取り扱い易さ及び価格の点から、上記プラスチックフイルムはポリエチレンテレフタレート（ＰＥＴ）又はポリエチレンナフタレート（ＰＥＮ）であることが好ましい。
【００９９】
なお、支持体１００は、５μｍ以上の厚さを有してよい。支持体１００の厚さは、有機ＥＬ素子層９３０が発生する光に対する透過率に応じて定められてよい。
【０１００】
なお、金属配線９１０の高さ厚みは、０．１μｍ以上１μｍ以下であってよい。金属配線９１０の幅は、０．１μｍ以上２０μｍ以下であってよい。金属配線９１０は、０．１μｍ以上３００μｍ以下のピッチで配置されていてよい。金属配線９１０を配置することで少なくとも局所的に光透過率が減少する。光透過率の減少はできるだけ小さくすることが重要である。したがって、金属配線９１０のピッチを大きくしすぎたり、金属配線９１０の幅、高さを大きく取りすぎたりすることなく、金属配線９１０のピッチ、幅および高さが、照明装置１としての目的に応じた輝度および／または輝度ムラ、ならびに消費電力との関連で設定されることが望ましい。
【０１０１】
支持体１００に金属配線９１０が形成された透明導電フィルムを用いて、発光デバイス９００を製造する場合、透明導電フィルムに、０．１μｍ以上０．２μｍ以下の厚さの有機ＥＬ素子層９３０を形成してよい。そして、金属配線９１０より仕事関数の高い金属材料で背面電極９４０を形成する。
【０１０２】
また、上記の説明において、発光デバイス９００として、有機エレクトロルミネッセンス装置を例示したが、発光デバイス９００は有機エレクトロルミネッセンス装置に限られない。例えば、発光デバイス９００を、発光層として無機エレクトロルミネッセンス素子などのエレクトロルミネッセンス素子を含むエレクトロルミネッセンス装置とすることができる。無機エレクトロルミネッセンス装置である発光デバイスを備える照明装置１には、電源９１２として交流電源を適用することができる。
【０１０３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０５】
１  照明装置
１０  導電性フイルム
１２  導電性フイルム
１００  支持体
１０２  支持体
１１０、１１２、１２０、１２２  導電部
１００  支持体
２００  金属配線
２１０  金属配線
２０２  金属配線
２２０  金属配線
２５０  領域
７１０  ハロゲン化銀
７３０  ゼラチン
７４０  銀塩感光層
７５０  現像銀
７６０  金属銀部
７８０  光透過性部
９００  発光デバイス
９１２  電源
９１０  金属配線
９２０  透光領域
９３０  有機ＥＬ素子層
９４０  背面電極
９４２  背面基板
９５０  背面電極基板
【図１】
0005495982.tif 000002
【図２】
0005495982.tif 000003
【図３】
0005495982.tif 000004
【図４】
0005495982.tif 000005
【図５】
0005495982.tif 000006
【図６】
0005495982.tif 000007
【図７】
0005495982.tif 000008
【図８】
0005495982.tif 000009
【図９】
0005495982.tif 000010